(A) 중량 평균 분자량이 10,000∼30,000인 (메타)아크릴로일기를 갖는 올리고머, (B) (메타)아크릴레이트 모노머, (C) 폴리티올 화합물 및 필요에 따라서 (D) 카르보디이미드 화합물을 포함하는 광경화성 실링용 재료는, 높은 압축 복원성, 높은 항장력, 뛰어난 유연성, 필요에 따라서 낮은 경도를 갖고, 그것에 의해서 기밀성, 방수성 등의 실링 특성이 뛰어나고, 또한 표면 점착이 적은 실링재 등을 제공할 수 있다.
주어진 문장을 읽고 간략하게 요약해주세요.

문장: 
[ 발명의 명칭 ]
광경화성 실링용 재료, 실링 방법, 실링재 및 그것을 사용하는 하우징PHOTOCURABLE MATERIAL FOR SEALING, SEALING METHOD, SEALING MATERIAL, AND CASE USING SEALING MATERIAL
[ 기술분야 ]
본 발명은 광경화성 실링용 재료, 실링 방법, 실링재 및 그것을 사용하는 하우징에 관한 것이다. 본 발명은 보다 상세하게는 자외선 등에 의해 간이하고 또한 즉각적으로 심부까지 경화되는 광경화성 실링용 재료에 관한 것이다.
[ 배경기술 ]
휴대전화, 디지털 카메라, 비디오 카메라 등의 전자제품, 냉장고, 에어콘, 세탁기 등의 가전제품, 카메라, 시계 등의 정밀기기 등의 하우징에 있어서, 최근 방수성, 기밀성 등의 높은 실링 특성을 갖는 제품에의 고객요구가 높아지고 있다. 또한, 예를 들면 휴대전화에서는 종래, 나일론/GF 등의 단단한 수지가 사용되고 있었지만, 최근 보다 저렴한 ABS 또는 ABS/PC 등의 범용 수지가 사용되고 있다. 그러나, ABS 또는 ABS/PC 등은 유연해서 변형되기 쉽기 때문에, 종래의 실링재에서는 충분한 실링 특성이 얻어지지 않는다는 문제가 있다. 그래서, 종래의 실링재보다 유연성 및 항장력이 높은 실링재가 요구되고 있다.종래의 실링재로서는, 예를 들면 핫멜트 접착제, 1액형 우레탄계 반응형 핫멜트 접착제, 열가소성 핫멜트 실링재, 습기경화성 핫멜트 실링재, 열경화성 실링재, 성형 고무 실링재(개스킷) 및 2액형 우레탄계 발포 실링재 등이 알려져 있다. 그러나, 어느 것이나 불충분한 내열성·방수성 등, 습기 혼입의 방지 등의 나쁜 조작성, 가열을 위한 장치, 하우징의 열적 손상, 금형을 사용하는 제조에 의한 나쁜 조작성 등의 문제도 있고, 전자제품, 가전제품, 정밀기기 등의 하우징에, 특히 유연한 범용 수지를 사용할 경우에는 충분히 만족할 수 있는 성능을 발현할 수 있는 것은 아니다.광경화성 실링재는 금형을 사용하지 않고 하우징 상에서 실링재를 작성할 수 있기 때문에 종래의 실링재와 비교하면 조작성이 우수하다. 광경화성 실링재에는, 주로 아크릴로일기의 라디칼 중합을 사용하는 광경화 실링재와, 엔-티올 반응을 이용하는 엔-티올계 광경화 실링재가 존재한다. 아크릴로일기의 라디칼 중합을 이용하는 광경화성 실링재는, 예를 들면 특허문헌 1 및 특허문헌 2에 기재되어 있고, 우레탄아크릴레이트 올리고머, 아크릴레이트 모노머, 광중합 개시제(및 광증감제)로 이루어지는 조성물을 광 등으로 경화시켜서 생성된다. 그러나, 특허문헌 1 및 특허문헌 2의 광경화성 실링재는 전자제품, 가전제품, 정밀기기 등의 하우징에 요구되는 충분한 유연성 및 항장력을 갖는 것은 아니다.엔-티올계 광경화 실링재는, 예를 들면 특허문헌 3∼6에 기재되어 있다. 특허문헌 3에는 폴리엔, 폴리티올, 및 브롬 치환된 방향환을 갖는 화합물을 함유하는 광경화성 수지 조성물이 개시되어 있고, 본 조성물의 경화물은 고굴절율을 갖고, 접착 강도, 표면 경화성이 뛰어나며, 굴절율을 높은 정밀도로 조정 가능한 것이 기재되어 있다. 특허문헌 4에는 폴리엔 화합물, 및 폴리메르캅토카르복실산 아미드 화합물로 이루어지는 (폴리)티올계 모노머를 함유하는 엔-티올계 광경화형 수지 조성물이 개시되어 있고, 본 조성물은 산소에 의한 중합 저해가 없고, 단시간에 경화 가능해서 체적수축률이 적고, 광개시제의 사용량 저감이 가능하며, 또한 내습성이 대폭 향상되는 것이 기재되어 있다. 특허문헌 5에는 특정 구조의 기를 2개 이상 함유하는 티올 화합물, 및 특정 구조의 에틸렌성 불포화 이중결합 함유 우레탄 화합물을 포함하는 경화성 조성물이 개시되어 있고, 본 조성물의 경화물은 기재에의 밀착성, 반응성, 및 투명성이 높고, 내열성 및 경도도 높은 것이 기재되어 있다. 특허문헌 6에는 폴리부타디엔(메타)아크릴레이트, 폴리티올 화합물, 및 광라디칼 개시제를 함유하고, 자외선 LED의 조사에 의해 경화하는 광경화성 수지 조성물이 개시되어 있고, 본 조성물은 경화가 빨라 표면 경화성이 뛰어나며, 내습성, 기밀성 이 우수한 것이 기재되어 있다. 그러나, 특허문헌 3∼6은 어느 것이나 전자제품, 가전제품, 정밀기기 등의 하우징에 요구되는 유연성, 항장력 등에 대해서는 하등 언급되어 있지 않다.아크릴로일기의 라디칼 중합반응과 엔-티올 반응을 동시에 경합적으로 행하는 광경화성 실링재에 대해서 특허문헌 7 및 특허문헌 8에 기재되어 있다. 특허문헌 7 및 특허문헌 8에는 (A) (메타)아크릴로일기를 갖는 올리고머, (B) (메타)아크릴레이트 모노머, 및 (C) 폴리티올 화합물을 포함하고, 아크릴로일기와 메르캅토기의 관능기수 비가 100:0.1∼100:5n(n은 폴리티올 화합물 1분자 중의 메르캅토기의 수이다.)인 개스킷용 재료가 개시되어 있다. 본 개스킷용 재료는 파단신장을 향상시켜, 균열나 브레이킹 등의 발생을 억제할 수 있는 것이 기재되어 있다. 특허문헌 7의 실시예에서 구체적으로 사용되고 있는 폴리티올 화합물은 어느 것이나 1급 티올을 갖는 화합물이지만, 실시예에서 얻어진 개스킷용 재료 경화물은 모두 유연성, 파단신장(항장력), 압축복원율 중 어느 일부가 불충분하고, 그 실시예 중에 전자제품, 가전제품, 정밀기기 등의 하우징에 사용될 수 있는 정도의 기능을 전부 만족하는 것을 찾아낼 수 없다. 또한, 특허문헌 7의 표 2에 기재된 실링재를 추시(追試)하려고 한 바, 원료인 에너지선 경화형 올리고머 A(쿄에이샤 카카쿠사제, 상품명 「라이트택 PUA-KH32M」)가 제조 중지로 되어 있었다. 그래서, 포함되는 올리고머와 모노머를 적당하게 혼합해서 추시한 바, 본 명세서의 비교예에 기재된 바와 같이 경도가 50 이상인 매우 단단한 실링재 밖에 얻을 수 없고, 하우징에 사용하는 실링재로서는 부적합했다.
[ 선행기술문헌 ]

[ 특허문헌 ]
WO96/10594호일본 특허 공개 2004-26919호 공보일본 특허 공개 2003-277505호 공보일본 특허 공개 2007-70417호 공보WO2007/086461호WO2010/071171호일본 특허 공개 2010-260918호 공보WO2010/126040호
[ 발명의 개요 ]
본 발명이 이루고자 하는 기술적 과제는 높은 압축복원율, 높은 항장력, 뛰어난 신장률, 필요에 따라서 낮은 경도를 갖고, 그것에 의해서 기밀성, 방수성 등의 실링 특성이 뛰어나고, 또한 표면 점착이 적은 실링재를 제공하는 것에 있다. 또한, 간이 및 즉각적으로 광경화성 실링용 재료의 심부까지 경화해서 동 실링재를 생성하고, 사용까지의 양호한 저장안정성을 갖는 광경화성 실링용 재료를 제공하는 것에 있다.본 발명자들은 상기 과제를 해결하기 위해 예의 검토한 결과, (A) 중량 평균 분자량이 10,000∼30,000인 (메타)아크릴로일기를 갖는 올리고머, (B) (메타)아크릴레이트 모노머, 및 (C) 폴리티올 화합물을 특정의 비율로 포함하는 광경화성 실링용 재료를 광경화시키면, 의외로 특허문헌의 어느 것에 기재된 것보다 훨씬 항장력(파단신장)이 매우 높고, 높은 압축복원율도 동시에 갖는 것을 찾아내어 본 발명을 완성했다. 즉, 본 발명은 이하와 같다.[1] (A) 중량 평균 분자량이 10,000∼30,000인 (메타)아크릴로일기를 갖는 올리고머, (B) (메타)아크릴레이트 모노머, 및 (C) 폴리티올 화합물을 포함하는 광경화성 실링용 재료로서, (A) (메타)아크릴로일기를 갖는 올리고머 100중량부에 대하여 (B) (메타)아크릴레이트를 5∼100중량부 포함하고,(A) (메타)아크릴로일기를 갖는 올리고머 및 (B) (메타)아크릴레이트 모노머의 쌍방에 포함되는 (메타)아크릴로일기와, (C) 폴리티올 화합물의 메르캅토기의 광경화성 실링용 재료에 존재하는 수의 비가 100:5n∼100:25n(n은 폴리티올 화합물 1분자 중의 메르캅토기의 수이다.)인 광경화성 실링용 재료.[2] (D) 카르보디이미드 화합물을 (A) (메타)아크릴로일기를 갖는 올리고머 100중량부에 대하여 0.1∼15중량부 더 포함하는 [1]에 기재된 광경화성 실링용 재료.[3] (C) 폴리티올 화합물이 1분자 중에 메르캅토기를 2∼6개 갖고, 그 메르캅토기가 2급인 [1] 또는 [2]에 기재된 광경화성 실링용 재료.[4] (C) 폴리티올 화합물이 수산기를 2∼6개 갖는 다가 알콜과 β-메르캅토부탄산으로부터 생성되는 에스테르인 [1] 또는 [2]에 기재된 광경화성 실링용 재료.[5] (B) (메타)아크릴레이트 모노머가 단관능 (메타)아크릴레이트, 다관능 (메타)아크릴레이트 또는 이것들의 조합인 [1]∼[4] 중 어느 하나에 기재된 광경화성 실링용 재료.[6] (A) (메타)아크릴로일기를 갖는 올리고머가 우레탄계 (메타)아크릴레이트 올리고머, 폴리에스테르계 (메타)아크릴레이트 올리고머, 폴리에테르계 (메타)아크릴레이트 올리고머, 에폭시계 (메타)아크릴레이트 올리고머, 공역디엔 중합체계 (메타)아크릴레이트 올리고머 및 그것들의 수소첨가물을 포함하는 군에서 선택되는 적어도 1종인 [1]∼[5] 중 어느 하나에 기재된 광경화성 실링용 재료.[7] (E) 광라디칼 중합개시제 및/또는 (F) 점성 조정제를 더 포함하는 [1]∼[6] 중 어느 하나에 기재된 광경화성 실링용 재료.[8] [1]∼[7] 중 어느 하나에 기재된 광경화성 실링용 재료를 광경화시키는 것에 의한 실링 방법.[9] [1]∼[7] 중 어느 하나에 기재된 광경화성 실링용 재료를 광경화시킴으로써 생성되는 실링재.[10] [1]∼[7] 중 어느 하나에 기재된 광경화성 실링용 재료를 광경화시킴으로써 생성되는 실링재를 사용하는 하우징.[11] 카르보디이미드 화합물을 함유하는 엔-티올계 광경화성 수지 재료를 위한 안정화제.(발명의 효과)본 발명의 광경화성 실링용 재료에 의해 높은 압축복원율, 높은 항장력 및 뛰어난 유연성을 갖고, 그것에 의해서 기밀성, 방수성 등의 실링 특성이 뛰어나고, 또한 표면 점착이 적은 실링재가 제공된다. 또한, 본 발명의 광경화성 실링용 재료는 간이 및 즉각적으로 광경화성 실링용 재료의 심부까지 경화해서 동 실링재를 생성할 수 있고, 또한 사용까지의 양호한 저장안정성을 갖는다.
[ 발명을 실시하기 위한 구체적인 내용 ]
본 발명의 광경화성 실링용 재료에 대해서 순차적으로 설명한다.(A) 중량 평균 분자량이 10,000∼30,000인 (메타)아크릴로일기를 갖는 올리고머(A)의 올리고머의 중량 평균 분자량은 10,000∼30,000이지만, 바람직하게는 중량 평균 분자량이 12,000∼25,000인 올리고머를 들 수 있고, 보다 바람직하게는 중량 평균 분자량이 15,000∼22,000인 올리고머를 들 수 있다. (A)의 올리고머는, 바람직하게는 분자 내에 적어도 2개의 (메타)아크릴레이트기를 갖는 올리고머를 들 수 있고, (A)의 올리고머의 1분자 중의 (메타)아크릴레이트기의 개수는, 예를 들면 2∼10개이며, 바람직하게는 2∼6개이며, 보다 바람직하게는 2∼4개이며, 특히 바람직하게는 2개이다.(A)의 올리고머로서는, 예를 들면 우레탄계 (메타)아크릴레이트 올리고머, 폴리에스테르계 (메타)아크릴레이트 올리고머, 폴리에테르계 (메타)아크릴레이트 올리고머, 아크릴(메타)아크릴레이트 올리고머, 에폭시계 (메타)아크릴레이트 올리고머, 폴리부타디엔 올리고머 등의 공역디엔 중합체계 (메타)아크릴레이트 올리고머 및 그 수소첨가물 등, 실리콘(메타)아크릴레이트를 들 수 있다.우레탄계 (메타)아크릴레이트 올리고머로서는, 예를 들면 폴리에테르 폴리올, 폴리에스테르 폴리올, 카보네이트디올 등의 폴리올과 폴리이소시아네이트를 반응시켜서 폴리우레탄 올리고머를 얻고, 그 올리고머를 (메타)아크릴산에 의해 에스테르화함으로써 얻어지는 올리고머를 들 수 있다.폴리에스테르계 (메타)아크릴레이트 올리고머로서는, 예를 들면 다가 카르복실산과 다가 알콜을 축합시킴으로써, 또는 다가 카르복실산 알킬렌옥사이드를 부가시킴으로써 양쪽 말단에 수산기를 갖는 폴리에스테르 올리고머를 얻고, 그 수산기를 (메타)아크릴산으로 에스테르화함으로써 얻어지는 올리고머를 들 수 있다.폴리에테르계 (메타)아크릴레이트 올리고머로서는, 예를 들면 폴리에테르 폴리올의 수산기를 (메타)아크릴산으로 에스테르화함으로써 얻어지는 올리고머를 들 수 있다.아크릴(메타)아크릴레이트 올리고머로서는 원자이동 라디칼 중합(ATRP)법의 응용에 의한 고도로 구조가 제어된 텔레킬릭 폴리아크릴레이트 등을 들 수 있다.에폭시계 (메타)아크릴레이트 올리고머로서는, 예를 들면 비교적 저분자량의 비스페놀형 에폭시 수지 및 노볼락형 에폭시 수지의 옥시란환에 (메타)아크릴산을 반응시켜서 에스테르화함으로써 얻어지는 올리고머를 들 수 있고, 해당 에폭시계 (메타)아크릴레이트 올리고머를 부분적으로 디카르복실산 무수물로 변성한 카르복실 변성형의 에폭시아크릴레이트 올리고머도 포함된다.공역디엔 중합체계 (메타)아크릴레이트 올리고머로서는, 예를 들면 액상 스티렌-부타디엔 공중합체를 아크릴산으로 에스테르화해서 얻어지는 SBR 디아크릴레이트, 폴리이소프렌을 아크릴산으로 에스테르화해서 얻어지는 폴리이소프렌디아크릴레이트, 폴리부타디엔을 아크릴산으로 에스테르화해서 얻어지는 폴리부타디엔아크릴레이트, 이소시아네이트기를 갖는 (메타)아크릴레이트에 분자 말단에 수산기를 갖는 1,2-폴리부타디엔을 반응시켜서 얻어지는 폴리부타디엔아크릴레이트 등을 들 수 있다.실리콘(메타)아크릴레이트로서는 알콜성 실록산 화합물의 히드록실기와 아크릴산의 에스테르 화합물 등을 들 수 있다.(A)의 올리고머는 1종류를 단독으로 사용해도 좋지만, 2종류 이상을 조합시켜서 사용할 수도 있다. 바람직한 (A)의 올리고머로서는 우레탄계 (메타)아크릴레이트 올리고머를 들 수 있고, 예를 들면 우레탄계 폴리에스테르(메타)아크릴레이트 올리고머를 들 수 있다.바람직한 (A)의 올리고머인 2개의 (메타)아크릴로일기를 갖는 우레탄계 (메타)아크릴레이트 올리고머에 있어서, 그 제조에 사용되는 2개의 수산기를 갖는 폴리에테르디올, 폴리에스테르디올 및 카보네이트디올로서는 이하의 것을 들 수 있다.폴리에테르디올로서는, 예를 들면 폴리에틸렌글리콜, 폴리프로필렌글리콜, 폴리테트라메틸렌글리콜, 폴리헥사메틸렌글리콜 및 1,3-부틸렌글리콜, 1,4-부틸렌글리콜, 네오펜틸글리콜, 시클로헥산디메탄올, 2,2-비스(4-히드록시시클로헥실)프로판, 비스페놀A 등에 에틸렌옥사이드 또는 프로필렌옥사이드 등이 부가된 폴리에테르디올 등을 들 수 있다.폴리에스테르디올로서는, 예를 들면 폴리에틸렌글리콜, 폴리프로필렌글리콜, 폴리테트라메틸렌글리콜, 1,3-부틸렌글리콜, 1,4-부틸렌글리콜, 1,6-헥산디올, 네오펜틸글리콜, 1,4-시클로헥산디메탄올, 2,2-비스(4-히드록시시클로헥실)프로판, 비스페놀A 등에 에틸렌옥사이드 또는 프로필렌옥사이드 등이 부가된 화합물, ε-카프로락톤이 부가된 알콜과, 아디프산, 세바스산, 아젤라산, 도데칸디카르복실산 등의 디카르복실산 또는 무수물을 반응시켜서 얻어지는 폴리에스테르디올 등을 들 수 있다.카보네이트디올로서는, 예를 들면 디페닐카보네이트, 비스-클로로페닐카보네이트, 디나프틸카보네이트, 페닐-톨루일-카보네이트, 페닐-클로로페닐-카보네이트, 2-톨릴-4-톨릴-카보네이트, 디메틸카보네이트, 디에틸카보네이트 등의 디아릴카보네이트류 또는 디알킬카보네이트류와, 1,6-헥산디올, 네오펜틸글리콜, 1,4-부탄디올, 1,8-옥탄디올, 1,4-시클로헥산디메탄올, 2-메틸프로판디올, 디프로필렌글리콜, 디부틸렌글리콜 등의 디올류의 반응에 의해 얻어지는 카보네이트디올 등을 들 수 있다.(B) (메타)아크릴레이트 모노머(메타)아크릴레이트 모노머로서는 분자 내에 (메타)아크릴로일기를 적어도 1개 갖는 (메타)아크릴레이트 모노머를 들 수 있고, 구체적으로는 (메타)아크릴로일기를 1개 갖는 단관능 모노머, 2개 갖는 2관능 모노머, 3개 갖는 3관능 모노머, 4개 갖는 4관능 모노머 등을 들 수 있다.단관능 모노머로서는, 예를 들면 메틸메타크릴레이트, 부틸메타크릴레이트, 2-페녹시에틸아크릴레이트, 에톡시화 2-페녹시에틸아크릴레이트, 2-(2-에톡시에톡시)에틸아크릴레이트, 환상 트리메틸올프로판, 아크릴산 포르말, β-카르복시에틸아크릴레이트, 메타크릴산 라우릴, 이소옥틸아크릴레이트, 메타크릴산 스테아릴, 이소데실아크릴레이트, 이소보르닐메타크릴레이트, 벤질아크릴레이트, 히드록시피발릴 히드록시피발레이트 디아크릴레이트, 에톡시화 1,6-헥산디올 디아크릴레이트, 디프로필렌글리콜 디아크릴레이트, 트리시클로데칸디메탄올 디아크릴레이트, 에톡시화 디프로필렌글리콜 디아크릴레이트, 네오펜틸글리콜 디아크릴레이트, 프로폭시 레이트화 네오펜틸글리콜 디아크릴레이트, 에톡시화 비스페놀-A 디메타크릴레이트, 2-메틸-1,3-프로판디올 디아크릴레이트, 에톡시화 2-메틸-1,3-프로판디올 디아크릴레이트, 2-부틸-2-에틸-1,3-프로판디올 디아크릴레이트, 에틸렌글리콜 디메타크릴레이트, 디에틸렌글리콜 디메타크릴레이트, 2-히드록시에틸 메타크릴레이트인산, 트리스(2-히드록시에틸)이소시아누레이트 트리아크릴레이트, 펜타에리스리톨 트리아크릴레이트, 에톡시화 트리메틸올프로판 트리아크릴레이트, 프로폭시레이트화 트리메틸올프로판 트리아크릴레이트, 트리메틸올프로판 트리메타크릴레이트, 펜타에리스리톨 테트라아크릴레이트, 에톡시화 펜타에리스리톨 테트라아크릴레이트, 디-트리메틸올프로판 테트라아크릴레이트, 프로폭시레이트화 펜타에리스리톨 테트라아크릴레이트, 펜타에리스리톨 테트라아크릴레이트, 디펜타에리스리톨 헥사아크릴레이트, 메타크릴레이트, 히드록시에틸 아크릴레이트(HEA), 2-히드록시에틸 메타크릴레이트(HEMA), 트리프로필렌글리콜 디메타크릴레이트, 1,4-부탄디올 디메타크릴레이트, 1,6-헥산디올 디메타크릴레이트, 아릴레이트화 시클로헥실 디메타크릴레이트, 이소시아누레이트 디메타크릴레이트, 에톡시화 트리메틸올프로판 트리메타크릴레이트, 프로폭시레이트화 글리세롤 트리메타크릴레이트, 트리메틸올프로판 트리메타크릴레이트, 트리스(아크릴옥시에틸)이소시아누레이트, 및 이것들의 2 이상의 조합을 들 수 있다.2관능 모노머로서는, 예를 들면 1,6-헥산디올 디아크릴레이트, 비스페놀A 에톡실화 아크릴레이트, 폴리에틸렌글리콜 디아크릴레이트 (200-600), 트리프로필렌글리콜 디아크릴레이트, 네오펜틸글리콜 프로폭시레이트 (2), 에톡실화 (2) 네오펜틸글리콜 디아크릴레이트, 디프로필렌글리콜 디아크릴레이트, 트리메틸올프로판 에톡실화 (3) 메틸에테르 디아크릴레이트, 및 이것들의 2 이상의 조합을 들 수 있다.3관능 모노머로서는, 예를 들면 트리메틸올프로판 트리아크릴레이트, 트리메틸올프로판 프로폭실화 (5-20) 트리아크릴레이트, 프로폭실화 (4) 글리세롤 트리아크릴레이트, 에톡실화 (3) 트리메틸올프로판 트리아크릴레이트, 프로폭실화 펜타에리스리톨 트리아크릴레이트, 및 이것들의 2 이상의 조합을 들 수 있다.4관능 모노머로서는, 예를 들면 디트리메틸올프로판 테트라아크릴레이트, 디펜타에리스리톨 모노-히드록시펜타아크릴레이트, 및 이것들의 2 이상의 조합을 들 수 있다.(메타)아크릴레이트 모노머는 1종류를 단독으로 사용해서 좋지만, 2종류 이상을 조합시켜서 사용할 수도 있다. 바람직한 (메타)아크릴레이트 모노머로서는 단관능 모노머를 들 수 있고, 단관능 모노머와 2관능 모노머의 조합도 바람직하다. 보다 바람직한 것으로서는 단관능 모노머를 들 수 있다.(메타)아크릴레이트의 사용량으로서는 (A) (메타)아크릴로일기를 갖는 올리고머 100중량부에 대하여 5∼100중량부의 범위를 사용할 수 있다. 이 범위의 양을 사용함으로써 본 발명의 실링제의 점성의 저하, 유연성, 압축복원율, 항장력을 향상시킬 수 있다. 바람직한 (메타)아크릴레이트의 사용량으로서는 10∼80중량부의 범위를 들 수 있고, 보다 바람직하게는 40∼70중량부의 범위를 들 수 있다. 본 발명의 실링재의 용도에 따라 그 점도, 유연성, 압축복원율, 항장력 등의 특성을 얻기 위해서, 적당하게 (메타)아크릴레이트 모노머의 종류 및 사용량을 조정할 수 있다.(C) 폴리티올 화합물폴리티올 화합물로서는, 예를 들면 분자 내에 메르캅토기를 2∼10개 갖는 화합물을 들 수 있고, 바람직하게는 분자 내에 메르캅토기를 2∼6개 갖는 것을 들 수 있고, 보다 바람직하게는 분자 내에 메르캅토기를 3∼4개 갖는 것을 들 수 있다.폴리티올 화합물로서는, 예를 들면 특허문헌 3∼8에 기재된 것을 들 수 있다. 그들 폴리티올 화합물을 이하에 구체적으로 설명한다.폴리티올 화합물로서는, 예를 들면,(a) 탄화수소 구조를 포함하는 폴리티올 화합물(C2-20 알칸폴리티올 등의 지방족 폴리티올류, 크실릴렌디티올 등의 방향족 폴리티올류, 알콜류의 할로히드린 부가물의 할로겐 원자를 메르캅토기로 치환해서 이루어지는 폴리티올류, 폴리에폭시드 화합물의 황화수소 반응생성물로 이루어지는 폴리티올 화합물 등),(b) 식(1)(식 중, R1 및 R2는 독립적으로 수소원자 또는 C1-10 알킬기를 나타낸다. m은 0, 1 또는 2이며, n은 0 또는 1이다.)으로 나타내어지는 에테르 구조를 포함하는 폴리티올 화합물, 및(c) 식(2)(식 중, R1, R2, m 및 n은 상기와 동의이다.)으로 나타내어지는 에스테르 구조를 포함하는 폴리티올 화합물을 들 수 있다. 이들 폴리티올 화합물 중에서 바람직한 것으로서, (b) 에테르 구조를 포함하는 폴리티올 화합물 및 (c) 에스테르 구조를 포함하는 폴리티올 화합물을 들 수 있고, 보다 바람직하게는 (c) 에스테르 구조를 포함하는 폴리티올 화합물을 들 수 있다.(a) 탄화수소 구조를 포함하는 폴리티올 화합물로서는 2,5-헥산디티올, 2,9-데칸디티올, 1,4-비스(1-메르캅토에틸)벤젠 등을 들 수 있다.(b) 에테르 구조를 포함하는 폴리티올 화합물로서는, 예를 들면 2-메르캅토에틸에테르기, 2-메르카프토프로필에테르기, 3-메르카프토프로필에테르기, 2-메르캅토부틸에테르기, 3-메르캅토부틸에테르기, 4-메르캅토부틸에테르기, 5-메르캅토펜틸에테르기, 5-메르캅토헥실에테르기 등의 구조를 갖는 화합물을 들 수 있다.(c) 에스테르 구조를 포함하는 폴리티올 화합물로서는, 식(2)의 구조의 좌말단에 수소원자가 결합한 화합물인 메르캅토기 함유 카르복실산과 다가 알콜류를 에스테르화함으로써 생성되는 화합물이 포함된다.식(2)의 구조의 좌말단에 수소원자가 결합한 화합물인 메르캅토기 함유 카르복실산의 구체예로서는, 티오글리콜산, 2-메르캅토프로피온산, 3-메르캅토부티르산, 2-메르캅토이소부티르산, 3-메르캅토이소부티르산, 3-메르캅토프로피온산, 3-메르캅토-3-페닐프로피온산, 3-메르캅토-3-메틸부티르산 등을 들 수 있고, 바람직하게는 3-메르캅토부티르산, 3-메르캅토-3-페닐프로피온산, 3-메르캅토-3-메틸부티르산 등을 들 수 있고, 보다 바람직하게는 3-메르캅토부티르산을 들 수 있다.다가 알콜의 구체적인 예로서는, C2-20 알킬렌글리콜(C2-10 알킬렌기가 바람직하고, 그 탄소쇄는 분기되어 있어도 좋다. 예로서는 에틸렌글리콜, 트리메틸렌글리콜, 1,2-프로필렌글리콜, 1,2-부탄디올, 1,3-부탄디올, 2,3-부탄디올, 테트라메틸렌글리콜, 1,5-펜탄디올, 1,6-헥산디올, 1,8-옥탄디올, 1,9-노난디올, 1,12-도데칸디올, 시클로헥산-1,4-디메탄올, 수소첨가 비스페놀A 등을 들 수 있다.), 디에틸렌글리콜, 폴리(옥시알킬렌)글리콜, 글리세린, 트리에틸렌글리콜, 폴리에틸렌글리콜, 디프로필렌글리콜, 트리프로필렌글리콜, 폴리프로필렌글리콜, 폴리테트라메틸렌에테르글리콜, 트리메틸올프로판, 디트리메틸올프로판, 펜타에리스리톨, 디펜타에리스리톨, 시클로헥산디올, 시클로헥산디메탄올, 노보넨디메탄올, 노보네인디메탄올, 폴리카보네이트디올, 양쪽 말단 히드록시 폴리실리콘, 방향환을 함유한 폴리올, 트리스-2-히드록시에틸이소시아누레이트, 2,2-비스[4-(2-히드록시에틸옥시)페닐]프로판, 수소화 비스페놀A, 4,4'-(9-플루오레닐리덴)비스(2-페녹시에탄올), 시클로헥산-1,4-디메탄올에틸렌옥사이드 부가물, 수소첨가 비스페놀A 에틸렌옥사이드 부가물, 시클로헥산-1,4-디메탄올프로필렌옥사이드 부가물, 수소첨가 비스페놀A 프로필렌옥사이드 부가물 등을 들 수 있다.바람직한 다가 알콜로서는 에틸렌글리콜, 1,2-프로필렌글리콜, 1,2-부탄디올 등의 알킬렌 주쇄의 탄소수가 2인 알킬렌글리콜, 트리메틸올프로판, 폴리카보네이트디올, 시클로헥산디올, 시클로헥산디메탄올, 1,5-펜탄디올 등을 들 수 있고, 방향환을 함유한 폴리올로서는 2,2-비스[4-(2-히드록시에틸옥시)페닐]프로판, 4,4'-(9-플루오레닐리덴)디페놀, 4,4'-(9-플루오레닐리덴)비스(2-페녹시에탄올) 등을 들 수 있다.이들 폴리티올 화합물의 예로서, 식(3) 및 식(4)(식 중, R3∼R6은 독립적으로 수소원자 또는 C1-10 알킬기를 나타낸다. L-C(O)-O-는 상기 식(2)으로 나타내어지는 구조를 나타낸다.)으로 나타내어지는 폴리티올 화합물을 들 수 있다. 식(3)에 있어서의 R3∼R6의 C1-10 알킬기로서는 직쇄 또는 분기쇄의 C1-3 알킬기가 바람직하고, 구체적으로는 메틸기, 에틸기, n-프로필기, 이소프로필기 등을 들 수 있고, 그 중에서도 메틸기, 에틸기가 바람직하다. R3이 수소원자, 메틸기 또는 에틸기이며, R4∼R6이 모두 수소원자인 폴리티올 화합물이 특히 바람직하다.이들 폴리티올 화합물의 구체예로서는, 프탈산 디(1-메르캅토에틸에스테르), 프탈산 디(2-메르카프토프로필에스테르), 프탈산 디(3-메르캅토부틸에스테르), 프탈산 디(3-메르캅토이소부틸에스테르), 에틸렌글리콜 비스(3-메르캅토부티레이트), 프로필렌글리콜 비스(3-메르캅토부티레이트), 디에틸렌글리콜 비스(3-메르캅토부티레이트), 부탄디올 비스(3-메르캅토부티레이트), 옥탄디올 비스(3-메르캅토부티레이트), 트리메틸올프로판 트리스(3-메르캅토부티레이트), 펜타에리스리톨 테트라키스(3-메르캅토부티레이트), 디펜타에리스리톨 헥사키스(3-메르캅토부티레이트), 1,3-부탄디올 비스(3-메르캅토부티레이트), 1,4-부탄디올 비스(3-메르캅토부티레이트), 네오펜틸글리콜 비스(3-메르캅토부티레이트), 1,6-헥산디올 비스(3-메르캅토부티레이트), 1,8-옥탄디올 비스(3-메르캅토부티레이트), 1,9-노난디올 비스(3-메르캅토부티레이트), 시클로헥산-1,4-디메탄올 비스(3-메르캅토부티레이트), 디에틸렌글리콜 비스(3-메르캅토부티레이트), 트리에틸렌글리콜 비스(3-메르캅토부티레이트), 폴리에틸렌글리콜 비스(3-메르캅토부티레이트), 디프로필렌글리콜 비스(3-메르캅토부티레이트), 트리프로필렌글리콜 비스(3-메르캅토부티레이트), 폴리프로필렌글리콜 비스(3-메르캅토부티레이트), 폴리테트라메틸렌에테르글리콜 비스(3-메르캅토부티레이트), 시클로헥산-1,4-디메탄올에틸렌옥사이드 부가물의 비스(3-메르캅토부티레이트), 수소첨가 비스페놀A 에틸렌옥사이드 부가물의 비스(3-메르캅토부티레이트), 시클로헥산-1,4-디메탄올프로필렌옥사이드 부가물의 비스(3-메르캅토부티레이트), 수소첨가 비스페놀A 프로필렌옥사이드 부가물의 비스(3-메르캅토부티레이트), 글리세롤 트리스(3-메르캅토부티레이트), 디글리세롤 테트라키스(3-메르캅토부티레이트), 트리메틸올프로판 트리스(3-메르캅토부티레이트), 디트리메틸올프로판 테트라키스(3-메르캅토부티레이트), 펜타에리스리톨 테트라키스(3-메르캅토부티레이트), 디펜타에리스리톨 헥사키스(3-메르캅토부티레이트), 에틸렌글리콜 비스(2-메르캅토프로피오네이트), 프로필렌글리콜 비스(2-메르캅토프로피오네이트), 디에틸렌글리콜 비스(2-메르캅토프로피오네이트), 부탄디올 비스(2-메르캅토프로피오네이트), 옥탄디올 비스(2-메르캅토프로피오네이트), 트리메틸올프로판 트리스(2-메르캅토프로피오네이트), 펜타에리스리톨 테트라키스(2-메르캅토프로피오네이트), 디펜타에리스리톨 헥사키스(2-메르캅토프로피오네이트), 에틸렌글리콜 비스(3-메르캅토이소부티레이트), 프로필렌글리콜 비스(3-메르캅토이소부티레이트), 디에틸렌글리콜 비스(3-메르캅토이소부티레이트), 부탄디올 비스(3-메르캅토이소부티레이트), 옥탄디올 비스(3-메르캅토이소부티레이트), 트리메틸올프로판 트리스(3-메르캅토이소부티레이트), 펜타에리스리톨 테트라키스(3-메르캅토이소부티레이트), 디펜타에리스리톨 헥사키스(3-메르캅토이소부티레이트), 에틸렌글리콜 비스(2-메르캅토이소부티레이트), 프로필렌글리콜 비스(2-메르캅토이소부티레이트), 디에틸렌글리콜 비스(2-메르캅토이소부티레이트), 부탄디올 비스(2-메르캅토이소부티레이트), 옥탄디올 비스(2-메르캅토이소부티레이트), 트리메틸올프로판 트리스(2-메르캅토이소부티레이트), 펜타에리스리톨 테트라키스(2-메르캅토이소부티레이트), 디펜타에리스리톨 헥사키스(2-메르캅토이소부티레이트), 에틸렌글리콜 비스(4-메르캅토발레레이트), 프로필렌글리콜 비스(4-메르캅토이소발레레이트), 디에틸렌글리콜 비스(4-메르캅토발레레이트), 부탄디올 비스(4-메르캅토발레레이트), 옥탄디올 비스(4-메르캅토발레레이트), 트리메틸올프로판 트리스(4-메르캅토발레레이트), 펜타에리스리톨 테트라키스(4-메르캅토발레레이트), 디펜타에리스리톨 헥사키스(4-메르캅토발레레이트), 에틸렌글리콜 비스(3-메르캅토발레레이트), 프로필렌글리콜 비스(3-메르캅토발레레이트), 디에틸렌글리콜 비스(3-메르캅토발레레이트), 부탄디올 비스(3-메르캅토발레레이트), 옥탄디올 비스(3-메르캅토발레레이트), 트리메틸올프로판 트리스(3-메르캅토발레레이트), 펜타에리스리톨 테트라키스(3-메르캅토발레레이트), 디펜타에리스리톨 헥사키스(3-메르캅토발레레이트), 수소화 비스페놀A 비스(3-메르캅토부티레이트), 비스페놀A 디히드록시에틸에테르-3-메르캅토부티레이트, 4,4'-(9-플루오레닐리덴)비스(2-페녹시에틸(3-메르캅토부티레이트)), 에틸렌글리콜 비스(3-메르캅토-3-페닐프로피오네이트), 프로필렌글리콜 비스(3-메르캅토-3-페닐프로피오네이트), 디에틸렌글리콜 비스(3-메르캅토-3-페닐프로피오네이트), 부탄디올 비스(3-메르캅토-3-페닐프로피오네이트), 옥탄디올 비스(3-메르캅토-3-페닐프로피오네이트), 트리메틸올프로판 트리스(3-메르캅토-3-페닐프로피오네이트), 트리스-2- (3-메르캅토-3-페닐프로피오네이트)에틸이소시아누레이트, 펜타에리스리톨 테트라키스(3-메르캅토-3-페닐프로피오네이트), 디펜타에리스리톨 헥사키스(3-메르캅토-3-페닐프로피오네이트), 에틸렌글리콜 비스(티오글리콜레이트), 트리메틸렌글리콜 비스(티오글리콜레이트), 프로필렌글리콜 비스(티오글리콜레이트), 1,3-부탄디올 비스(티오글리콜레이트), 1,4-부탄디올 비스(티오글리콜레이트), 네오펜틸글리콜 비스(티오글리콜레이트), 1,6-헥산디올 비스(티오글리콜레이트), 1,8-옥탄디올 비스(티오글리콜레이트), 1,9-노난디올 비스(티오글리콜레이트), 시클로헥산-1,4-디메탄올비스(티오글리콜레이트), 디에틸렌글리콜 비스(티오글리콜레이트), 트리에틸렌글리콜 비스(티오글리콜레이트), 폴리에틸렌글리콜 비스(티오글리콜레이트), 디프로필렌글리콜 비스(티오글리콜레이트), 트리프로필렌글리콜 비스(티오글리콜레이트), 폴리프로필렌글리콜 비스(티오글리콜레이트), 폴리테트라메틸렌에테르글리콜 비스(티오글리콜레이트), 시클로헥산-1,4-디메탄올에틸렌옥사이드 부가물의 비스(티오글리콜레이트), 수소첨가 비스페놀A 에틸렌옥사이드 부가물의 비스(티오글리콜레이트), 시클로헥산-1,4-디메탄올프로필렌옥사이드 부가물의 비스(티오글리콜레이트), 수소첨가 비스페놀A 프로필렌옥사이드 부가물의 비스(티오글리콜레이트), 글리세롤 트리스(티오글리콜레이트), 디글리세롤 테트라키스(티오글리콜레이트), 트리메틸올프로판 트리스(티오글리콜레이트), 디트리메틸올프로판 테트라키스(티오글리콜레이트), 펜타에리스리톨 테트라키스(티오글리콜레이트), 디펜타에리스리톨 헥사키스(티오글리콜레이트), 에틸렌글리콜 비스(3-메르캅토프로피오네이트), 트리메틸렌글리콜 비스(3-메르캅토프로피오네이트), 프로필렌글리콜 비스(3-메르캅토프로피오네이트), 1,3-부탄디올 비스(3-메르캅토프로피오네이트), 1,4-부탄디올 비스(3-메르캅토프로피오네이트), 네오펜틸글리콜 비스(3-메르캅토프로피오네이트), 1,6-헥산디올 비스(3-메르캅토프로피오네이트), 1,8-옥탄디올 비스(3-메르캅토프로피오네이트), 1,9-노난디올 비스(3-메르캅토프로피오네이트), 시클로헥산-1,4-디메탄올 비스(3-메르캅토프로피오네이트), 디에틸렌글리콜 비스(3-메르캅토프로피오네이트), 트리에틸렌글리콜 비스(3-메르캅토프로피오네이트), 폴리에틸렌글리콜 비스(3-메르캅토프로피오네이트), 디프로필렌글리콜 비스(3-메르캅토프로피오네이트), 트리프로필렌글리콜 비스(3-메르캅토프로피오네이트), 폴리프로필렌글리콜 비스(3-메르캅토프로피오네이트), 폴리테트라메틸렌에테르글리콜 비스(3-메르캅토프로피오네이트), 시클로헥산-1,4-디메탄올에틸렌옥사이드 부가물의 비스(3-메르캅토프로피오네이트), 수소첨가 비스페놀A 에틸렌옥사이드 부가물의 비스(3-메르캅토프로피오네이트), 시클로헥산-1,4-디메탄올프로필렌옥사이드 부가물의 비스(3-메르캅토프로피오네이트), 수소첨가 비스페놀A 프로필렌옥사이드 부가물의 비스(3-메르캅토프로피오네이트), 글리세롤 트리스(3-메르캅토프로피오네이트), 디글리세롤 테트라키스(3-메르캅토프로피오네이트), 트리메틸올프로판 트리스(3-메르캅토프로피오네이트), 디트리메틸올프로판 테트라키스(3-메르캅토프로피오네이트), 펜타에리스리톨 테트라키스(3-메르캅토프로피오네이트), 디펜타에리스리톨 헥사키스(3-메르캅토프로피오네이트) 등을 들 수 있다.이들 폴리티올 화합물 중에서 폴리(3-메르캅토부티레이트)체가 바람직하고, 특히 폴리에틸렌글리콜 비스(3-메르캅토부티레이트), 펜타에리스리톨 테트라키스(3-메르캅토부티레이트), 디펜타에리스리톨 헥사키스(3-메르캅토부티레이트) 등이 바람직하다. 또한, 바람직한 폴리티올 화합물의 구체예의 구조를 이하에 나타낸다.(식 중, n은 1∼10의 정수이다.)바람직한 폴리티올 화합물로서는 2급 메르캅토기를 갖는 화합물을 들 수 있다. 2급 티올 화합물은 그 자체의 저장안정성이 1급 티올 화합물과 비교해서 우수하다. 또한, 본 발명의 광경화성 실링용 재료를 이용하여 생성되는 실링재는, 종래 알려진 광경화성 실링재보다 뛰어난 실링 특성을 갖지만, 2급 티올을 갖는 폴리티올 화합물을 사용한 경우에는 도포시의 도포 안정성 및 실링 특성의 안정성이 우수하다. 특히 경도와 유연성에 관해서 뛰어난 특성을 안정되게 얻을 수 있다. 그 이유로서는, 예를 들면 티올기 주변의 입체장해에 의해 엔-티올 반응에서의 라디칼 반응과 열부가 반응의 밸런스가 바람직하게 조정되어 있다고 추찰된다.폴리티올 화합물의 사용량으로서는, (A) (메타)아크릴로일기를 갖는 올리고머 및 (B) (메타)아크릴레이트 모노머의 쌍방에 포함되는 (메타)아크릴로일기와, (C) 폴리티올 화합물의 메르캅토기의 광경화성 실링용 재료에 존재하는 수의 비가 100:5n∼100:25n(n은 폴리티올 화합물 1분자 중의 메르캅토기의 수이다.)으로 되는 양이지만, 바람직하게는 상기 비가 100:7n∼100:20n으로 되는 양을 들 수 있고, 보다 바람직하게는 상기 비가 100:9n∼100:17n으로 되는 양을 들 수 있다.(D) 카르보디이미드 화합물카르보디이미드 화합물이란 폴리에스테르 등의 수지의 가수분해에 의해 생기는 수산기 또는 카르복실기를 제거함으로써 가수분해의 연쇄를 억제하는 내가수분해 안정제(내가수분해제)를 말한다. 카르보디이미드 화합물로서는 모노카르보디이미드 화합물 및 폴리카르보디이미드 화합물 등을 들 수 있고, 일반적으로 널리 알려져 있으며, 그것들은 어느 것이나 사용할 수 있다. 카르보디이미드 화합물은, 예를 들면 일본 특허 공개 평 9-309871, 일본 특허 공개 평 9-249801, 일본 특허 공개 평 9-208649, 일본 특허 공개 평 9-296097, 일본 특허 공개 평 8-81533, 일본 특허 공개 평 8-27092, 일본 특허 공개 평 9-136869, 일본 특허 공개 평 9-124582, 일본 특허 공개 평 9-188807, 일본 특허 공개 2005-82642, 일본 특허 공개 2005-53870, 일본 특허 공개 2012-36392, 일본 특허 공개 2010-163203, 일본 특허 공개 2011-174094, WO2008/072514, 일본 특허 공개 2012-81759, 일본 특허 공개 2012-52014, 일본 특허 공개 2012-7079 등에 기재된 것을 들 수 있다.예를 들면, 식: R12-(-N=C=N-R11-)m-R13[식 중, R11은 동일하거나 또는 다르고, 2가의 방향족기 및/또는 지방족기이다.방향족 올리고머 카르보디이미드 또는 방향족 폴리머 카르보디이미드의 경우에는, R11은 적어도 1개의 탄소원자를 갖는 지방족 치환기 및/또는 지환식 치환기 및/또는 방향족 치환기로 치환되어 있어도 좋다. 여기에서, 이들 치환기는 헤테로원자를 가져도 좋고, 또한 이들 치환기는 상기 카르보디이미드기가 결합하는 방향족기의 적어도 1개의 오르토 위치에 치환되어도 좋다.R12는 C1∼C18 알킬, C5∼C18 시클로알킬, 아릴, C7∼C18 아랄킬, -R11-NH-COS-R14, -R11COOR14, -R11-OR14, -R11-N(R14)2, -R11-SR14, -R11-OH, R11-NH2, -R11-NHR14, -R11-에폭시, -R11-NCO, -R11-NHCONHR14, -R11-NHCONR14R15 또는 -R11-NHCOOR16이다.R13은 -N=C=N-아릴, -N=C=N-알킬, -N=C=N-시클로알킬, -N=C=N-아랄킬, -NCO, -NHCONHR14, -NHCONHR14R15, -NHCOOR16, -NHCOS-R14, -COOR14, -OR14, 에폭시, -N(R14)2, -SR14, -OH, -NH2, -NHR14이다.R14 및 R15는 동일하거나 또는 다르고, C1∼C20 알킬, C3∼C20 시클로알킬, C7∼C18 아랄킬, 올리고/폴리에틸렌글리콜류 및/또는 올리고/폴리프로필렌글리콜류이다.R16은 R14의 상기 정의의 1개를 갖거나, 또는 폴리에스테르기 또는 폴리아미드기이다.올리고머 카르보디이미드의 경우, m은 1∼5이다.폴리머 카르보디이미드의 경우, m은 5보다 큰 정수이다.]으로 나타내어지는 화합물을 들 수 있다.바람직한 카르보디이미드 화합물로서는 복수의 -N=C=N-을 갖는 지방족계 폴리카르보디이미드 화합물을 들 수 있고, 보다 바람직하게는 직쇄상 지방족계 폴리머 화합물을 들 수 있다. 구체적으로는, 지방족계 폴리카르보디이미드 화합물(닛신보 케미컬(주)제: 엘라스토스타브 H01) 등을 들 수 있다.카르보디이미드 화합물의 사용량으로서는, 예를 들면 (A) (메타)아크릴로일기를 갖는 올리고머 100중량부에 대하여 0.1∼15중량부의 범위를 들 수 있고, 바람직하게는 0.5∼12중량부를 들 수 있고, 보다 바람직하게는 1∼10중량부를 들 수 있다.후술의 실시예 9∼11에 기재된 바와 같이, 상기 [1]에 기재된 광경화성 실링용 재료를 23℃로 저장했을 경우 1개월간은 안정적이었지만, 그 후 겔화했다. 본 재료에 카르보디이미드 화합물을 첨가한 경우에는 6개월 이상 안정적이며, 뛰어난 저장안정성을 갖는다. 또한 광경화성 및 광경화해서 생성되는 실링재의 물성에도 영향이 거의 없었다. 본 발명자들은 엔-티올계 광경화성 수지 재료에 포함되는 활성 티올기와 이중결합의 반응이 저장 중에 진행해서 겔화하는 것을, 카르보디이미드 화합물이 가장 활성인 티올기에 우선해서 결합해서 불활성화시킴으로써 카르보디이미드 화합물에 의한 저장안정화 효과가 생기고 있는 것이라고 추정하고 있다. 또한, 카르보디이미드 화합물에 엔-티올계 광경화성 수지 재료의 저장안정성을 향상시키는 효과가 있는 것은 지금까지 알려져 있지 않고, 이 효과는 당업자에게는 용이하게 상기할 수 있는 것은 아니다.상기 카르보디이미드 화합물은 엔-티올계 광경화성 수지 재료를 위한 안정화제로서도 사용할 수 있다. 엔-티올계 광경화성 실링용 재료로서는 통상 알려져 있는 것이 포함되고, 예를 들면 상기 [1]에 기재된 엔-티올계 광경화성 실링용 재료, 및 특허문헌 3∼8에 기재된 광경화성 수지 재료 등을 들 수 있다. 엔-티올계 광경화성 수지 재료에 첨가하는 카르보디이미드 화합물의 양으로서는, 상기 [1]에 기재된 엔-티올계 광경화성 실링용 재료에 대하여 사용하는 양을 참고로 해서 적당하게 변경해서 사용할 수 있다.(E) 광라디칼 중합개시제광라디칼 중합개시제로서는, 예를 들면 분자 내 개열형 및/또는 수소 인발형의 광라디칼 중합개시제를 사용할 수 있고, 바람직하게는 분자 내 개열형 광라디칼 중합개시제를 들 수 있다. 라디칼성의 자외선 중합개시제로서는 공지의 것을 적당하게 사용할 수 있지만, 구체적으로는 벤조인, 벤조인메틸에테르, 벤조인에틸에테르 등의 벤조인류 및 그것들의 알킬에테르류; 아세토페논, 2,2-디메톡시-2-페닐아세토페논, 1,1-디클로로아세토페논, 4-(1-t-부틸디옥시-1-메틸에틸)아세토페논, 디에톡시아세토페논 등의 아세토페논류; 2-메틸안트라퀴논, 2-아밀안트라퀴논, 2-t-부틸안트라퀴논, 1-클로로안트라퀴논 등의 안트라퀴논류; 2,4-디메틸티오크산톤, 2,4-디이소프로필티오크산톤, 2-클로로티오크산톤 등의 티오크산톤류; 아세토페논디메틸케탈, 벤질디메틸케탈 등의 케탈류; 벤조페논, 4-(1-t-부틸디옥시-1-메틸에틸)벤조페논, 3,3',4,4'-테트라키스(t-부틸디옥시카르보닐)벤조페논 등의 벤조페논류; 2-메틸-1-[4-(메틸티오)페닐]-2-모르폴리노-프로판-1-온, 2-벤질-2-디메틸아미노-1-(4-모르폴리노페닐)-1-부탄온 등의 α-아미노알킬페논류; 1-히드록시시클로헥실-페닐-케톤, 2-히드록시-14-[4-(2-히드록시-2-메틸-프로피오닐)-벤질]페닐-2-메틸-프로판-온, 2-히드록시-2-메틸-1-페닐-프로판-1-온 등의 α-히드록시알킬페논류; 알킬페닐글리옥시레이트 등의 페닐글리옥시레이트류; 디에톡시아세토페논; 2,4,6-트리메틸벤조일페닐에톡시포스핀옥사이드 등의 아실포스핀옥사이드류; 비스(5,2,4-시클로펜타디엔-1-일)-비스(2,6-디플루오로-3-(1H-피롤-1-일)-페닐)티타늄 등의 티타노센 화합물 등 및 이것들의 2종 이상의 조합을 들 수 있다. 바람직한 광라디칼 중합개시제로서는 벤조인류, 케탈류, α-히드록시알킬페논류, α-아미노알킬페논류, 아실포스핀옥사이드류, 페닐글리옥시레이트류, 아세토페논류, 티타노센 화합물 등의 분자 내 개열형 광라디칼 개시제를 들 수 있다.광라디칼 중합개시제의 첨가량으로서는 특별히 제한되는 것은 아니지만, 예를 들면 (A)∼(C)의 각 성분의 총 중량 100부에 대하여 0.1∼10중량부를 들 수 있고, 바람직하게는 0.2∼5중량부를 들 수 있고, 보다 바람직하게는 0.5∼2중량부를 들 수 있다.(F) 점성 조정제점성 조정제로서는 특별히 한정되는 것은 아니지만, 화이트 카본, 콜로이달 실리카, 규사(규석분), 에어로실, 규조토, 소수성 탄산칼슘, 유리 벌룬, 유리 비드, 폴리비닐피롤리돈 등을 들 수 있다. 이들 점성 조정제는 단독으로 사용되어도 좋고, 2종류 이상이 병용되어도 좋다. 바람직한 점성 조정제로서는 에어로실 등의 무기계 점성 조정제를 들 수 있다.점성 조정제의 첨가량으로서는 특별히 제한되는 것은 아니지만, 예를 들면 (A)∼(C)의 각 성분의 총 중량 100부에 대하여 0.1∼20중량부를 들 수 있고, 바람직하게는 0.2∼10중량부를 들 수 있다.(G) 증감제자외선 뿐만 아니라 가시광 및 근적외선을 이용하여도 광경화할 수 있도록 증감제를 첨가할 수도 있다. 증감제로서는, 예를 들면 칼콘 유도체, 디벤잘아세톤 등의 불포화 케톤류, 캠퍼퀴논 등의 1,2-디케톤 유도체, 벤조인 유도체, 플루오렌 유도체, 나프토퀴논 유도체, 안트라퀴논 유도체, 크산텐 유도체, 티오크산텐 유도체, 크산톤 유도체, 티오크산톤 유도체, 쿠마린 유도체, 케토쿠마린 유도체, 시아닌 유도체, 멜로시아닌 유도체, 옥소놀 유도체 등의 폴리메틴 색소, 아크리딘 유도체, 아진 유도체, 티아진 유도체, 옥사진 유도체, 인도린 유도체, 아줄렌 유도체, 아줄레늄 유도체, 스쿠아릴리움 유도체, 포르피린 유도체, 테트라페닐포르피린 유도체, 트리아릴메탄 유도체, 테트라벤조포르피린 유도체, 테트라피라지노포르피라진 유도체, 프탈로시아닌 유도체, 테트라아자포르피라진 유도체, 테트라퀴녹살릴로포르피라진 유도체, 나프탈로시아닌 유도체, 서브프탈로시아닌 유도체, 피릴륨 유도체, 티오피릴륨 유도체, 테트라피린 유도체, 아눌렌 유도체, 스피로피란 유도체, 스피로옥사진 유도체, 티오스피로피란 유도체, 금속 아렌 착체, 및 유기 루테늄 착체 등을 들 수 있다.증감제의 첨가량으로서는 특별히 제한되는 것은 아니지만, 예를 들면 (A)∼(C)의 각 성분의 총 중량 100부에 대하여 0.1∼10중량부를 들 수 있고, 바람직하게는 0.2∼5중량부를 들 수 있고, 보다 바람직하게는 0.5∼2중량부를 들 수 있다.그 밖의 성분본 발명의 광경화성 실링용 재료에는 그 밖의 성분을 더 첨가할 수 있다. 그 밖의 성분으로서는, 예를 들면 증감제, 증점제, 중합금지제, 안료, 밀착성 향상제, 산화방지제, 경화촉진제, 충전제, 가소제, 계면활성제, 활제, 대전방지제 등을 들 수 있다. 이들 성분은 각각의 목적에 따라 적당량 첨가할 수 있다.광경화성 실링용 재료의 조제본 발명의 광경화성 실링용 재료는 (A) 중량 평균 분자량이 10,000∼30,000인 (메타)아크릴로일기를 갖는 올리고머, (B) (메타)아크릴레이트 모노머, (C) 폴리티올 화합물, 및 필요에 따라서 (D) 카르보디이미드 화합물, (E) 광라디칼 중합개시제, (F) 증감제, (G) 증감제, 및/또는 그 밖의 성분을 실온 또는 가열 조건 하에서 믹서, 볼밀, 쓰리롤밀 등의 혼합기를 이용하여 혼합함으로써 조제할 수 있다. 또한, 필요에 따라서 용제 등을 희석제로서 첨가해서 용해하고, 혼합함으로써 조정할 수도 있다. 희석제로서 사용하는 용제로서는, 예를 들면 아세트산 에틸, 아세트산 부틸, 아세트산 이소프로필 등의 에스테르, 아세톤, 메틸에틸케톤, 메틸이소부틸케톤, 시클로헥사논 등의 케톤, 테트라히드로푸란, 디옥산 등의 환상 에테르, N,N-디메틸포름아미드 등의 아미드, 톨루엔 등의 방향족 탄화수소, 염화메틸렌 등의 할로겐화 탄화수소 등을 들 수 있다.광경화성 실링용 재료의 적용 방법본 발명의 광경화성 실링용 재료의 경화시키는 방법으로서는 특별히 제한되지 않지만, 예를 들면 에너지선을 조사함으로써 실시할 수 있다. 사용되는 에너지선으로서는 광, 방사선, 전자파 등을 들 수 있고, 구체적으로는 자외선, 가시광, 적외선, α선, β선, γ선, 전자선 등을 들 수 있다. 조작성이나 생산성 및 경제성 등의 관점으로부터 자외선을 사용하는 것이 바람직하다. 에너지선의 조사 시간으로서는 사용하는 에너지선의 종류에 따라 적당하게 선택할 수 있다. 자외선의 광원으로서는, 예를 들면 초고압 수은, 메탈할라이드 광원, 레이저, LED 등의 광원을 사용할 수 있다. α선, β선, γ선, 전자선 등을 사용할 경우에는 광라디칼 중합개시제를 함유시키지 않아도 신속하게 경화를 진행시킬 수 있지만, 자외선을 사용할 경우에는 광라디칼 중합개시제를 본 발명의 광경화성 실링용 재료에 첨가하는 것이 바람직하다.본 발명의 광경화성 실링용 재료를 하우징에 있어서의 개스킷에 적용할 경우에 대해서 이하에 설명한다. 하우징이 개스킷을 끼워넣는 2개의 부품으로 이루어져 있을 경우, 이하의 (1)∼(4)의 공정에 따라서 본 발명의 하우징을 제조할 수 있다.(1) 그 한쪽의 부품의 홈(개스킷 도포부)에 광경화성 실링용 재료를 균일하게 도포한다; (2) 그 도포된 부품에 자외선 등을 조사함으로써 광경화성 실링용 재료를 경화시켜서 개스킷을 생성시킨다;(3) 필요에 따라서 내부에 수납하는 기기를 장착한다; 및(4) 그 부품에 다른쪽 부품을 끼워맞춘다.본 발명에 있어서 「하우징」이란 어떠한 기능을 갖는 기계, 전기기기를 속에 수용하는 상자이며, 그 기기를 충격, 압력, 전자파, 물, 먼지, 광 등으로부터 보호하는 것을 의미한다. 구체적으로는, 휴대전화, 디지털 카메라, 비디오 카메라 등의 전자제품, 냉장고, 에어콘, 세탁기 등의 가전제품, 카메라, 시계 등의 정밀기기 등을 들 수 있다. 본 발명의 실링재는 하우징에 사용되는 경우에는 물, 압력, 먼지 등의 혼입을 막아서 하우징의 상기 보호작용을 전체로서 손상할 일이 없다.실링재의 특성본 발명의 실링재는 높은 압축복원율, 높은 항장력, 뛰어난 유연성, 필요에 따라서 낮은 경도를 갖고, 그것에 의해서 기밀성, 방수성 등의 실링 특성이 뛰어나고, 또한 표면 점착이 적다. 또한, 실링재의 경도는 타입A 듀로미터에 의한 측정치로 말하면, 바람직하게는 40 이하, 보다 바람직하게는 30 이하, 더욱 바람직하게는 20 이하, 특히 바람직하게는 15 이하인 것이 바람직하다. 그 경도를 낮게 하기 위해서는 (B) (메타)아크릴레이트 모노머, 및/또는 (C) 폴리티올 화합물의 함량을 증량함으로써 원하는 경도의 것을 조정할 수 있다. 그것들에 대해서는 또한 실시예에서 보다 상세하게 서술한다.(실시예)이하, 본 발명을 참고예 및 실시예에 의해 상세하게 설명한다. 또한, 이들 실시예는 본 발명의 설명을 위해서만 주어지고 있고, 조금도 본 발명을 한정하는 것은 아니다.[시험방법](1) 파단시 항장력, 신장률두께 1㎜의 UV 수지 경화물의 시트를 JIS K 6251에 준해서 덤벨 3호형으로 펀칭하여 시험편으로 했다. 시험 온도 23℃, 인장 속도 100m/분의 조건에서 인장시험을 행하고, 파단시 항장력 및 신장률을 측정했다.· 파단점 항장력[MPa]=파단 강도/필름 단면적· 신장률[%]=(파단 신장량/기준 길이[20㎜])×100(2) 경도JIS K 6253에 준거하고, UV 수지 경화물의 두께가 약 1㎜ 시트를 적층해서 두께가 약 10㎜로 하고, 그 검체를 23℃ 중 50∼60% RH 하에서 타입A 듀로미터(코분시케이키제)로 쇼어 경도A를 측정했다.(3) 압축 복원성25㎜×25㎜로 재단한 UV 수지 경화물의 시트를 적층해서 두께가 약 5㎜로 하고, 그 검체를 각각 25% 압축, 50% 압축하고, JIS K 6253에 준거하여 시험 온도 70℃의 조건에서 압축 복원성을 측정했다.(4) 표면 점착UV 경화 후 두께 1㎜의 UV 수지 경화물의 시트를 23℃ 중에 2시간 방치한 후, 조사 표면의 점착을 손가락 접촉으로 평가했다. 이하에 의해 평가했다.○: 점착 거의 없음△: 점착 약간 있음×: 강한 점착 있음(5) 저장안정성차광한 용기에 UV 경화 수지를 넣고, 40℃ 환경 하에 2주일 방치한 후 상태의 변화가 없는 것, 및 블룩필드 점도계를 이용하여 0.5rpm에서의 점도를 측정하고, 초기점도와 비교해서 10% 이내의 변화율인지를 확인했다.또한, 표 3에 있어서의 저장안정성은 각 온도에 각 시간 방치한 후의 점도의 초기점도에 대한 점도 변화 및 상태 변화에 의거하여 평가했다.○: 초기점도에 대하여 10% 이내의 변화율×: 현저한 증점 및 겔화의 발생실시예 1중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 8중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 2중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 23중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 3중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 4관능 (1급) 폴리티올 B로서 분자량 488.64의 펜타에리스리톨 테트라키스(3-메르캅토프로피오네이트)(SC 유키 카가쿠(주)제: PEMP) 17중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 4중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 17중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 5중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 3관능 (2급) 폴리티올 C로서 분자량 567.7의 1,3,5-트리스(3-메르캅토부틸옥시에틸)-1,3,5-트리아진-2,4,6(1H,3H,5H)-트리온(쇼와 덴코(주)제: 카렌즈 MT NR1) 8중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 6중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 3관능 (2급) 폴리티올 C로서 분자량 567.7의 1,3,5-트리스(3-메르캅토부틸옥시에틸)-1,3,5-트리아진-2,4,6(1H,3H,5H)-트리온(쇼와 덴코(주)제: 카렌즈 MT NR1) 12중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 7중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 2관능 (2급) 폴리티올 D로서 분자량 294.4의 1,4-비스(3-메르캅토부티릴옥시)부탄(쇼와 덴코(주)제: 카렌즈 MT BD1) 9중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.실시예 8중량 평균 분자량 18,000의 우레탄아크릴 올리고머 A(니폰 고세이 카가쿠제: UV-3000B) 100중량부, 아크릴 모노머로서 페놀아크릴레이트(다이이치 야쿠힝 고교(주)제: 뉴프론티어 PHE-2) 60중량부, 6관능 (1급) 폴리티올 E로서 분자량 783.03의 디펜타에리스리톨 헥사키스(3-메르캅토프로피오네이트)(SC 유키 카가쿠(주)제: DPMP) 11중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 본 발명의 광경화성 실링 재료를 얻었다.비교예 1중량 평균 분자량 13,000의 우레탄아크릴 올리고머 A(니폰 카야쿠(주)제: KAYARAD UX-3204) 100중량부, 아크릴 모노머로서 페놀아크릴레이트(다이이치 야쿠힝 고교(주)제: 뉴프론티어 PHE-2) 60중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.비교예 2중량 평균 분자량 13,000의 우레탄아크릴 올리고머 A(니폰 카야쿠(주)제: KAYARAD UX-3204) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 5중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.비교예 3중량 평균 분자량 13,000의 우레탄아크릴 올리고머 A(니폰 카야쿠(주)제: KAYARAD UX-3204) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 38중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.비교예 4중량 평균 분자량 4,500의 우레탄아크릴 올리고머 B(교에샤(주)제: UF-8001G) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 7중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.비교예 5중량 평균 분자량 4,500의 우레탄아크릴 올리고머 B(교에샤(주)제: UF-8001G) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 17중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.비교예 6중량 평균 분자량 4,500의 우레탄아크릴 올리고머 B(교에샤(주)제: UF-8001G) 100중량부, 아크릴 모노머로서 페놀아크릴레이트(다이이치 야쿠힝 고교(주)제: 뉴프론티어 PHE-2) 60중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 23중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.비교예 7중량 평균 분자량 4,500의 우레탄아크릴 올리고머 B(교에샤(주)제: UF-8001G) 100중량부, 4관능 (2급) 폴리티올 A로서 분자량 544.8의 펜타에리스리톨 테트라키스(3-메르캅토부티레이트)(쇼와 덴코(주)제: 카렌즈 MT PE1) 4중량부, 점성 조정제(니폰 아에로실(주)제: AEROSIL200) 8중량부를 교반기에서 균일하게 진공 혼합한 후, 광중합 개시제로서 1-히드록시-시클로헥실-페닐-케톤(BASF재팬(주)제: 일가큐어 184) 2중량부, 안정제로서 1,4-벤젠디올(미츠이 카가쿠(주)제: 하이드로퀴논) 0.02중량부를 첨가하고, 교반기에서 균일 혼합 탈포하여 광경화성 실링 재료를 얻었다.시험예 1실시예 1∼8 및 비교예 1∼7에서 얻어진 광경화성 실링 재료의 각각을 두께 약 1㎜의 시트 형상으로 성형한 후, 무전극 메탈할라이드 램프식 UV 조사장치(도쿄 포톤제 FOTOCURE TFL-150 기재-램프간 거리 d=53㎜, UV-A파의 적산광량: 약 7000mJ/㎠)를 사용해서 UV 조사해서 경화시켜 각각 실링재를 조제했다. 적산광량은 EIT사제 UV Power Pack으로 측정했다.얻어진 실링재에 대해서 상기 시험방법으로 물성을 시험했다. 그 결과를 이하에 기재한다.실시예 1∼8에서 얻어지는 본 발명의 실링재는 비교예와 비교하여 높은 압축복원율, 높은 항장력, 뛰어난 유연성, 및 낮은 경도를 갖고 있다. 또한, 티올 첨가에 의해 양호한 밀착성 및 낮은 표면 점착, 또한 양호한 저장안정성을 나타내고 있다.비교예 4∼7의 실험은, 특허문헌 7의 표 2에 기재된 실험에 대해서 최대한 근사하도록 해서 추시한 것이지만, 어느 것이나 경도가 매우 높아 50 이상으로 되어 있고, 신장률도 낮다. 또한 비교예 6에서는 가능한 한 저경도로 하기 위해서 티올 화합물을 증량시켰지만, 그래도 경도는 50을 초과하고 있고, 하우징용 실링재로서는 사용할 수 있는 것은 아니었다.비교예 1 및 비교예 2에 나타내는 바와 같이, 폴리티올 화합물의 미첨가 및 아크릴로일기/티올기 비율이 100/5n 이하의 첨가량의 경우에는, 경도가 높아 양호한 유연성이 얻어지지 않고, 신장률도 낮다. 반대로, 비교예 3에 나타내는 바와 같이 아크릴로일기/티올기 비율이 100/25n을 초과할 때까지 폴리티올 화합물을 첨가했을 경우, 충분한 응집력이 얻어지지 않아 필름 물성의 측정을 할 수 없는 상태로 되었다.실시예 9∼11실시예 4에 있어서, 폴리카르보디이미드 화합물(닛신보 케미컬(주)제: 엘라스토스타브 H01)을 하기 표 3에 기재된 양, 첨가하여 본 발명의 광경화성 실링용 재료를 얻었다.이 실험으로부터, 카르보디이미드 화합물을 첨가함으로써 저장안정성이 현저하게 향상되는 것이 이해된다. 예를 들면, 실시예 4의 광경화성 실링용 재료를 23℃로 저장했을 경우, 1개월간은 안정적이었지만, 그 후 겔화했다. 카르보디이미드 화합물을 첨가한 실시예 9∼11의 광경화성 실링용 재료에서는, 6개월 이상 안정적이며 뛰어난 저장안정성을 갖고 있었다. 또한, 23℃의 온도는 냉암소 보존에 있어서의 상한 온도이기 때문에, 이 온도에서의 안정성은 냉암소 보존에서의 저장안정성에 상당한다.(산업상의 이용 가능성)본 발명에 의해, 높은 압축복원율, 높은 항장력, 뛰어난 유연성, 필요에 따라서 낮은 경도를 갖고, 그것에 의해서 기밀성, 방수성 등의 실링 특성이 뛰어나고, 또한 표면 점착이 적은 실링재가 제공된다. 또한 간이 및 즉각적으로 광경화성 실링용 재료의 심부까지 경화해서 동 실링재를 생성하고, 저장안정성을 갖는 광경화성 실링용 재료가 제공된다.